(57)【要約】【課題】可撓性容器に用いることが可能であって、クラックが生じたとしても水素ガスの漏出を抑制することのできる可撓性包装材料、当該包装材料を成形してなる水素ガス含有飲料用可撓性容器に水素ガス含有飲料が充填されてなる容器詰水素ガス含有飲料を提供する。【解決手段】樹脂基材と、樹脂基材の少なくとも一方の面側に積層された無機物層と、樹脂基材および無機物層の間には存在しない金属層とを備えた可撓性を有する包装材料であって、金属層は、少なくともアルミニウムを含有し、無機物層は、ケイ素酸化物、アルミニウム酸化物、マグネシウム酸化物、カルシウム酸化物、ケイ素窒化物、アルミニウム窒化物、ケイ素酸窒化物およびアルミニウム酸窒化物からなる群より選択される１種または２種以上で形成されることを特徴とする可撓性包装材料、およびこれを成形してなる水素ガス含有飲料用可撓性容器に充填された容器詰水素ガス含有飲料。【選択図】  図１
2015209255.tif 000002
【特許請求の範囲】
【請求項１】
樹脂基材と、前記樹脂基材の少なくとも一方の面側に積層された無機物層と、前記樹脂基材および前記無機物層の間には存在しない金属層とを備えた可撓性を有する包装材料であって、
前記金属層は、少なくともアルミニウムを含有し、
前記無機物層は、ケイ素酸化物、アルミニウム酸化物、マグネシウム酸化物、カルシウム酸化物、ケイ素窒化物、アルミニウム窒化物、ケイ素酸窒化物およびアルミニウム酸窒化物からなる群より選択される１種または２種以上で形成される
ことを特徴とする可撓性包装材料。
【請求項２】
前記無機物層は、前記樹脂基材の少なくとも一方の面側に形成された蒸着層であることを特徴とする請求項１に記載の可撓性包装材料。
【請求項３】
前記金属層の厚さは、５〜１４μｍであることを特徴とする請求項１または２に記載の可撓性包装材料。
【請求項４】
さらに紙基材を備えたことを特徴とする請求項１〜３のいずれか一項に記載の可撓性包装材料。
【請求項５】
請求項１〜４のいずれか一項に記載の可撓性包装材料を用いて成形された水素ガス含有飲料用可撓性容器。
【請求項６】
請求項１〜３のいずれか一項に記載の可撓性包装材料を用いて成形された水素ガス含有飲料用パウチ。
【請求項７】
請求項４に記載の可撓性包装材料を用いて成形された水素ガス含有飲料用紙パック。
【請求項８】
請求項５に記載の水素ガス含有飲料用可撓性容器、請求項６に記載の水素ガス含有飲料用パウチ、または請求項７に記載の水素ガス含有飲料用紙パックに、水素ガスを含有する飲料が充填されてなる容器詰水素ガス含有飲料。
【請求項９】
請求項５に記載の水素ガス含有飲料用可撓性容器、請求項６に記載の水素ガス含有飲料用パウチ、または請求項７に記載の水素ガス含有飲料用紙パックに、水素ガスを含有する飲料を充填することを特徴とする容器詰水素ガス含有飲料の製造方法。
【請求項１０】
請求項５に記載の水素ガス含有飲料用可撓性容器、請求項６に記載の水素ガス含有飲料用パウチ、または請求項７に記載の水素ガス含有飲料用紙パックに、水素ガスを含有する飲料を充填することを特徴とする水素ガス含有飲料の水素ガス濃度低下抑制方法。
【発明の詳細な説明】
【技術分野】
【０００１】
本発明は、可撓性包装材料、これを用いた水素ガス含有飲料用可撓性容器、および当該容器に水素ガス含有飲料が充填されてなる容器詰水素ガス含有飲料に関するものである。さらに、本発明は、容器詰水素ガス含有飲料の製造方法、および水素ガス含有飲料の水素ガス濃度低下抑制方法に関するものである。
【背景技術】
【０００２】
生体内に活性酸素が蓄積すると、老化症状や各種疾患の原因となることが知られており、活性酸素を除去することに対する要望が高まっている。そのためには、活性酸素と反応しこれを除去する物質（還元性物質）を体内に摂取することが考えられる。なかでも水素ガスは還元力が強いため、近年、飲用水に水素ガスを含有させた水素ガス含有飲料が注目されている。また、水素ガスに夏ばての予防または改善作用を有することも見出されており、かかる水素ガスを有効成分として含んでなる夏ばての予防または改善用飲食品が提案されている（特許文献１参照）。
【０００３】
ここで、水素ガス含有飲料としては、ポリエチレンテレフタレート（ＰＥＴ）ボトル、アルミニウム（アルミ）ボトル、アルミパウチなどの様々な容器に充填された製品が上市されている。
【先行技術文献】
【特許文献】
【０００４】
【特許文献１】特開２０１０−２５４６０４号公報
【発明の概要】
【発明が解決しようとする課題】
【０００５】
しかし、水素ガスは分子として最も小さいものであって様々な材質を透過しやすい。そのため、例えばＰＥＴボトルに充填された水素ガス含有飲料は、保管・流通の過程で水素ガスが抜け出てしまい、十分な水素ガス濃度を維持し難いという問題があった。アルミ缶などの金属缶であれば水素ガスの透過を防止することができるが、十分な軽量化が図れない上に、容器が可撓性を有しないため取り扱いが不便であるという問題があった。
【０００６】
一方、アルミパウチやアルミ付き紙パックなど、アルミ箔を使用した可撓性容器の場合、流通過程や飲用前の取扱い時などに起こる僅かな凹み・折れによってもアルミ箔に微小なクラックが生じる。そのため、アルミ箔を使用した可撓性容器に水素ガス含有飲料を充填した場合、微小なクラックが生じたときに水素ガスが漏出してしまうという問題があった。
【０００７】
本発明は、上記問題に鑑みてなされたものであって、可撓性容器に用いることが可能であって、クラックが生じたとしても水素ガスの漏出を抑制することのできる可撓性包装材料、当該包装材料を成形してなる水素ガス含有飲料用可撓性容器、および当該容器に水素ガス含有飲料が充填されてなる容器詰水素ガス含有飲料を提供することを目的とする。
【課題を解決するための手段】
【０００８】
上記目的を達成するために、第１に本発明は、樹脂基材と、前記樹脂基材の少なくとも一方の面側に積層された無機物層と、前記樹脂基材および前記無機物層の間には存在しない金属層とを備えた可撓性を有する包装材料であって、前記金属層は、少なくともアルミニウムを含有し、前記無機物層は、ケイ素酸化物、アルミニウム酸化物、マグネシウム酸化物、カルシウム酸化物、ケイ素窒化物、アルミニウム窒化物、ケイ素酸窒化物およびアルミニウム酸窒化物からなる群より選択される１種または２種以上で形成されることを特徴とする可撓性包装材料を提供する（発明１）。
【０００９】
上記発明（発明１）に係る可撓性包装材料は、少なくともアルミニウムを含有する金属層を備えることで、水素ガスの漏出を防止することができ、さらに、所定の無機物で形成される無機物層を備えることで、金属層にクラックが生じた場合でも、水素ガスの漏出を防止することができる。
【００１０】
上記発明（発明１）において、前記無機物層は、前記樹脂基材の少なくとも一方の面側に形成された蒸着層であることが好ましい（発明２）。
【００１１】
上記発明（発明１または２）において、前記金属層の厚さは、５〜１４μｍであることが好ましい（発明３）。
【００１２】
上記発明（発明１〜３）に係る可撓性包装材料は、さらに紙基材を備えることが好ましい（発明４）。
【００１３】
第２に本発明は、上記発明（発明１〜４）に係る可撓性包装材料を用いて成形された水素ガス含有飲料用可撓性容器を提供する（発明５）。
【００１４】
第３に本発明は、上記発明（発明１〜３）に係る可撓性包装材料を用いて成形された水素ガス含有飲料用パウチを提供する（発明６）。
【００１５】
第４に本発明は、上記発明（発明４）に係る可撓性包装材料を用いて成形された水素ガス含有飲料用紙パックを提供する（発明７）。
【００１６】
上記発明（発明５〜７）によれば、前述した可撓性包装材料を用いて成形されているため、水素ガスの漏出を抑制することができ、得られる容器に水素ガス含有飲料を充填したときに、水素ガス濃度を高い値に維持することができる。
【００１７】
第５に本発明は、上記発明（発明５）に係る水素ガス含有飲料用可撓性容器、上記発明（発明６）に係る水素ガス含有飲料用パウチ、または上記発明（発明７）に係る水素ガス含有飲料用紙パックに、水素ガスを含有する飲料が充填されてなる容器詰水素ガス含有飲料を提供する（発明８）。
【００１８】
第６に本発明は、上記発明（発明５）に係る水素ガス含有飲料用可撓性容器、上記発明（発明６）に係る水素ガス含有飲料用パウチ、または上記発明（発明７）に係る水素ガス含有飲料用紙パックに、水素ガスを含有する飲料を充填することを特徴とする容器詰水素ガス含有飲料の製造方法を提供する（発明９）。
【００１９】
第７に本発明は、上記発明（発明５）に係る水素ガス含有飲料用可撓性容器、上記発明（発明６）に係る水素ガス含有飲料用パウチ、または上記発明（発明７）に係る水素ガス含有飲料用紙パックに、水素ガスを含有する飲料を充填することを特徴とする水素ガス含有飲料の水素ガス濃度低下抑制方法を提供する（発明１０）。
【発明の効果】
【００２０】
本発明の可撓性包装材料は、可撓性容器に用いることが可能であって、クラックが生じたとしても水素ガスの漏出を抑制することができる。また、当該可撓性包装材料を用いて成形された水素ガス含有飲料用可撓性容器に充填されてなる容器詰水素ガス含有飲料は、容器の凹みや折れによりクラックが生じたとしても、水素ガスの漏出が抑制されたものとなる。
【図面の簡単な説明】
【００２１】
【図１】本発明の一実施形態に係る可撓性包装材料の断面図である。
【図２】本発明の他の実施形態に係る可撓性包装材料の断面図である。
【図３】試験例におけるクラックの形成方法を説明する図である。
【発明を実施するための形態】
【００２２】
以下、本発明の実施形態について説明する。
〔可撓性包装材料〕
１．第１の実施形態
図１に示すように、本実施形態に係る可撓性包装材料１は、金属層１１と、樹脂基材１２と、樹脂基材１２の一方の面側（図１における上側）に積層された無機物層１３とを備えている。また、本実施形態においては、さらに紙基材１４と、紙基材１４の一方の面（図１における上側）に積層された印刷層１５とが積層されており、さらに金属層１１と無機物層１３との間、金属層１１と紙基材１４との間、紙基材１４と印刷層１５との間、および印刷層１５における紙基材１４とは反対の面側（図１における上側）には、それぞれ樹脂層１６Ａ、１６Ｂ、１６Ｃおよび１６Ｄが積層されている。なお、図１に示す可撓性包装材料１を用いて容器を成形した場合、可撓性包装材料１における樹脂層１６Ｄ側（図１における上側）の面が容器の外側に、樹脂基材１２側（図１における下側）の面が容器の内側になる。
【００２３】
本実施形態において、金属層１１は少なくともアルミニウムを含有する。かかる金属層１１を備えることで、本実施形態に係る可撓性包装材料１は、水素ガス含有飲料用容器としたときに水素ガスの漏出を防止することができる。
【００２４】
さらに、無機物層１３は、ケイ素酸化物、アルミニウム酸化物、マグネシウム酸化物、カルシウム酸化物、ケイ素窒化物、アルミニウム窒化物、ケイ素酸窒化物およびアルミニウム酸窒化物からなる群より選択される１種または２種以上で形成されており、上記金属層１１とは異なるものである。かかる無機物層１３を備える可撓性包装材料１は、可撓性が要求される用途に使用されて金属層１１にクラックが生じた場合でも、水素ガスの漏出を防止することができる。
【００２５】
（１）金属層
本実施形態における金属層１１は、水素ガスの透過を防止する層であり、少なくともアルミニウム（Ａｌ）を含有する。なお、本明細書において、金属層１１を構成する金属には、アルミニウムのほか、アルミニウム合金（例えば、ＪＩＳ Ｈ４１６０に規定されるアルミニウム合金）も含まれるものとする。
【００２６】
金属層１１がアルミニウム合金で構成される場合、アルミニウム以外に含まれる成分としては、鉄、銅、マンガン、ニッケル、亜鉛、チタン等の金属；ケイ素等の非金属が挙げられ、これらは１種を単独で、または２種以上を組み合わせて使用することができる。金属層１１がアルミニウム以外の上記成分を含有する場合、軽量性や成形性を維持しつつ剛性を落とすことができ、展延性、耐衝撃性、耐屈曲性などに優れていることから、鉄を含有することが好ましい。
【００２７】
金属層１１におけるアルミニウムの含有量は、９８質量％以上であることが好ましく、特に９９質量％以上であることが好ましく、さらには９９．９質量％以上であることが好ましい。かかる範囲でアルミニウムを含有する金属層１１は、十分な可撓性を有するとともに、水素ガスの漏出をより効果的に防止することができる。ここで、アルミニウムの含有量が１００質量％の場合、すなわち、金属層１１がアルミニウムのみで構成される場合は、特に好ましい実施形態の一つである。
【００２８】
金属層１１の厚さは、５〜１４μｍであることが好ましく、特に５〜１２μｍであることが好ましく、さらには６〜９μｍであることが好ましい。金属層１１の厚さが５μｍ以上であると、金属層１１にクラックやピンホールが形成されにくく、水素ガスの漏出をより良好にバリアすることができる。一方、厚さが１４μｍ以下であると、可撓性包装材料１の可撓性が十分なものとなり、また重量が軽量であるため、可撓性包装材料１の取り扱いがより優れたものとなる。
【００２９】
（２）樹脂基材
樹脂基材１２は、可撓性を有するものであれば特に限定されない。かかる樹脂基材１２としては、例えば、ポリエチレンテレフタレート（ＰＥＴ）、ポリエチレンナフタレート等のポリエステル、ポリエチレンやポリプロピレンなどのポリオレフィン、ポリスチレン、ナイロン等のポリアミド、ポリ塩化ビニル、ポリカーボネート、ポリアクリルニトリル、ポリイミドなどの樹脂からなる樹脂フィルムが好ましく、単層からなるフィルムであってもよいし、同種または異種の複数層を積層したフィルムであってもよい。延伸、未延伸のどちらでも良いが、機械的強度や寸法安定性を有するものが好ましい。これらの中でも、特に二軸方向に任意に延伸されたポリエチレンテレフタレートまたはナイロンが好ましい。
【００３０】
樹脂基材１２において無機物層１３が積層される側の面には、無機物層１３との密着性を高めるため、低温プラズマ処理、コロナ放電処理、大気圧プラズマ放電処理、リアクティブイオンエッチング処理等の表面処理を施してもよく、また熱可塑性樹脂によるアンカーコート層等を設けてもよい。
【００３１】
樹脂基材１２の厚さは、特に限定されないが、可撓性やコストを考慮すると、１〜２００μｍであることが好ましく、特に５〜１００μｍであることが好ましく、さらには５〜３０μｍであることが好ましい。
【００３２】
（３）無機物層
本実施形態に係る可撓性包装材料１は、前述した金属層１１に加えて、金属層１１とは異なる無機物層１３を備えることで、可撓性包装材料１にクラックが生じた場合であっても、水素ガスの漏出を効果的に防止することができる。これは、成分構造から層構造になって蒸着されており、耐物理的衝撃に優れ、程度により回復性も期待でき、また水素保持機能を有することによるものと考えられる。ただし、クラック形成後における無機物層１３の水素ガス漏出防止効果は、これらの理由に限定されるものではない。
【００３３】
なお、従来から、酸素や水蒸気などに対するガスバリア性を有する材料として、アルミニウム等の金属や、ケイ素酸化物（シリカ）およびアルミニウム酸化物（アルミナ）等の無機物が用いられていた。しかし、アルミニウム等の金属は遮光性を有するのに対し無機物は透明性を有するなどの対照的な物性を有するため、両者はそれぞれ別々の用途に用いられ、併用されることはなかった。また、本実施形態の対象である水素ガスバリア性が要求される用途においては、アルミニウム等の金属層を有する可撓性ガスバリアフィルムが用いられており、優れた水素バリア性を有するが、耐クラック性に問題があった。一方、無機物層を有する可撓性ガスバリアフィルムは水素バリア性に劣るため、かかる用途には用いられていなかった。しかし、本実施形態に係る可撓性包装材料１においては、金属層１１と無機物層１３とを併用することで、金属層１１にクラックが生じたとしても、なお優れた水素ガスバリア性を有するものとなる。
【００３４】
無機物層１３に含まれる無機物は、ケイ素酸化物、アルミニウム酸化物、マグネシウム酸化物、カルシウム酸化物、ケイ素窒化物、アルミニウム窒化物、ケイ素酸窒化物およびアルミニウム酸窒化物から選択される１種または２種以上である。これらの中でも、金属層１１と組み合わせたときの水素ガス漏出防止効果および製造コストなどの観点から、ケイ素酸化物、アルミニウム酸化物、マグネシウム酸化物およびカルシウム酸化物が好ましく、ケイ素酸化物およびアルミニウム酸化物が特に好ましい。
【００３５】
無機物層１３の厚さは、５〜３００ｎｍであることが好ましく、特に1０〜１００ｎｍであることが好ましく、さらには１０〜３０ｎｍであることが好ましい。
【００３６】
（４）その他の層
紙基材１４は、本実施形態に係る可撓性包装材料１を用いて紙パックを形成する場合に設けられるものである。紙基材１４としては、パルプ、天然紙、合成紙、純白ロール紙、クラフト紙、板紙、加工紙など、一般的に紙パックに用いられる原紙であれば特に制限されずに使用することができる。
【００３７】
紙基材１４の坪量は、特に限定されるものではないが、可撓性や強度の観点から、１７０〜５００ｇ／ｍ2であることが好ましく、特に２００〜３５０ｇ／ｍ2であることが好ましい。
【００３８】
印刷層１５は、図１においては、紙基材１４に積層された樹脂層１６Ｃに印刷加工を施すことで設けられるが、本実施形態はこれに限定されず、例えば紙基材１４等に直接印刷加工を施すことで印刷層１５を形成してもよい。
【００３９】
樹脂層１６は、所望の層をコートしたり、層間の接着を担ったりする層である。本実施形態では、図１における樹脂層１６Ａは無機物層１３をコートし、樹脂層１６Ｂおよび樹脂層１６Ｃは紙基材１４をコートし、また、それらの樹脂層１６Ａ〜１６Ｃは、層間の接着を担う。一方、図１における樹脂層１６Ｄは、可撓性包装材料１の最外層として、印刷層１５をコートする。
【００４０】
樹脂層１６Ａ〜１６Ｃの構成材料としては、被着体に対する接着性を有し飲料用容器に一般的に用いられる材料であれば特に限定されないが、取扱いの容易さの観点から熱可塑性樹脂を用いることが好ましく、例えば、ポリエチレン、線状低密度ポリエチレン、ポリプロピレン等のポリオレフィン；エチレン−（メタ）アクリル酸共重合体、エチレン−（メタ）アクリル酸エステル共重合体、エチレン−酢酸ビニル共重合体、シングルサイト触媒を用いて重合したエチレン−αオレフイン共重合体等などが挙げられる。これらは１種を単独でまたは２種以上を混合して用いることができ、また、樹脂層１６Ａ〜１６Ｃは、同一の組成物であってもよく、異なる組成物であってもよい。
【００４１】
樹脂層１６Ｄとしては、汚染防止コート、耐候性コート、表面粗さおよび鏡面光沢度調整用コート等のトップコート層などが挙げられる。かかる樹脂層１６Ｄの構成材料としては、例えば、ポリウレタン；アクリル系ポリマー；ポリ塩化ビニル；ポリエチレン、ポリプロピレン等のポリオレフィン；オレフィン系、ポリエステル系等の熱可塑性エラストマー；アイオノマーなどの樹脂を使用することが好ましく、それらの中でもポリオレフィン、特にポリエチレンを使用することが好ましい。それらの樹脂は、顔料、無機フィラー、有機フィラー、紫外線吸収剤等の各種添加剤を含んだものであってもよい。
【００４２】
また、可撓性包装材料１は、前述した以外の層、例えば、水素ガス含有飲料の酸化を防止する等の機能を備えた機能性層、可撓性包装材料１同士を熱接着（ヒートシール）するためのシーラント層などを、本実施形態による効果を損なわない範囲で備えていてもよい。
【００４３】
２．第２の実施形態
第１の実施形態では、樹脂基材、無機物層、金属層および紙基材がこの順に積層される場合を一例として説明したが、本発明はこの場合に限られない。例えば、図２に示すように、可撓性包装材料２においては、金属層２１、樹脂基材２２および無機物層２３がこの順に積層されており、無機物層２３における樹脂基材２３とは反対の面側（図２における上側）には樹脂層２６が、また金属層２１における樹脂基材２２とは反対の面側（図２における下側）にはシーラント層２８が、それぞれ設けられている。また、本実施形態においては、紙基材は積層されていない。
【００４４】
本実施形態における金属層２１、樹脂基材２２および無機物層２３としては、前述した第１の実施形態にて説明した金属層１１、樹脂基材１２および無機物層１３と同様のものを用いることができる。なお、金属層１１と樹脂基材１２との間に樹脂層を設けない場合、樹脂基材１２は、前述した樹脂フィルムの中でも接着性（例えば、熱接着性）を有することが好ましい。
【００４５】
３．可撓性包装材料の製造方法
以下においては第１の実施形態に係る可撓性包装材料１の製造方法を例にとって説明するが、第２の実施形態に係る可撓性包装材料１にも適宜応用が可能である。
【００４６】
可撓性包装材料１を製造するには、可撓性包装材料を製造するには、まず樹脂基材１２と無機物層１３との積層体を製造する。かかる積層体は、樹脂基材１２を構成する樹脂フィルムの一方の面に、無機物層１３を形成することで得られる。
【００４７】
樹脂フィルムの一方の面に無機物層１３を形成する方法は、使用する材料に応じて適宜選択すればよい。例えば、上記無機物層の材料を、抵抗加熱蒸着法、高周波誘導加熱蒸着法、電子ビーム物理蒸着法等の真空蒸着法；熱化学蒸着法、プラズマ化学蒸着法、光化学蒸着法等の化学蒸着法；スパッタリング法、イオンプレーティング法などにより、樹脂基材１２の少なくとも一方の面に形成する方法などが挙げられる。また、無機物層１３の材料を有機溶剤に溶解した溶液を、樹脂基材１２の少なくとも一方の面に塗布する方法であってもよい。
【００４８】
ここで、無機物層１３がケイ素酸化物で形成され、アルミニウム酸化物を含有しない場合には、真空蒸着法で形成することが好ましい。また、無機物層１３がアルミニウム酸化物で形成され、ケイ素酸化物を含有しない場合には、熱化学蒸着法またはプラズマ化学蒸着法で形成することが好ましい。さらに、無機物層１３がケイ素酸化物およびアルミニウム酸化物で形成される場合には、電子ビーム物理蒸着法で形成することが好ましい。
【００４９】
このようにして得られた無機物層１３における樹脂基材１２とは反対の面側（図１における上側）に、樹脂層１６Ａを積層する。樹脂層１６Ａの形成は常法によって行えばよく、例えば、押出ラミネーション、ドライラミネーション等によって形成することができる。
【００５０】
なお、本実施形態においては、樹脂基材１２の少なくとも一方の面に、無機物を蒸着させて無機物層１３が形成され、さらに無機物層１３に樹脂層１６Ａが積層された積層体として、市販の蒸着フィルムを用いてもよい。本実施形態において利用可能な蒸着フィルムとしては、例えば、「ＧＬシリーズ」「ＧＸシリーズ」（凸版印刷社製）、「ＩＢシリーズ」（大日本印刷社製）、「バリアロックス」（東レフィルム加工社製）、「テックバリア」（三菱樹脂社製）、「ＴＬシリーズ」、「マックスバリアシリーズ」（三井化学東セロ社製）、「エコシアール」（東洋紡社製）などを例示することができる。このような市販の蒸着フィルムにおいては、無機物層１３のコート層（本実施形態における樹脂層１６Ａに該当）として、熱接着性を有する樹脂層があらかじめ設けられているものもある。
【００５１】
得られた樹脂基材１２、無機物層１３および樹脂層１６Ａを備える積層体に、金属層１１を構成する金属箔と、紙基材１４を樹脂層１６Ｂおよび１６Ｃでサンドイッチしてなる積層体とを、順に積層する。得られた積層体における樹脂層１６Ｃ側の面に印刷加工を施して印刷層１５を形成し、当該印刷層１５を樹脂層１６Ｄにてコートすることにより、本実施形態に係る可撓性包装材料１を得ることができる。
【００５２】
一方、第２の実施形態に係る可撓性包装材料２を製造するには、前述した方法と同様にして樹脂基材２２、無機物層２３および樹脂層２６を備える積層体を得たのち、当該積層体と、金属層２１を構成する金属箔と、熱可塑性樹脂により構成されるシーラント層２８とを、順に積層すればよい。
【００５３】
以上の本実施形態に係る可撓性包装材料１および２は、金属層１１に微小なクラックが生じたとしても、水素ガスの漏出を抑制することができる。このため、可撓性包装材料１は、例えば可撓性を有する例えば水素ガス含有飲料の容器に用いた場合に、水素ガス含有飲料における水素ガス濃度を高い値に維持することができる。
【００５４】
〔水素ガス含有飲料用容器，水素ガス含有飲料用紙パック，水素ガス含有飲料用パウチ〕
本実施形態に係る水素ガス含有飲料用容器は、前述した可撓性包装材料を用いて形成されたものである。例えば、前述した可撓性包装材料１を用いた場合、水素ガス含有飲料用紙パックが得られ、また前述した可撓性包装材料２を用いた場合、水素ガス含有飲料用パウチが得られる。
【００５５】
水素ガス含有飲料用紙パックの形状は、用途・目的などに応じて適宜決定すればよく、例えば、ブリックタイプ（レンガ型）、ゲーブルトップタイプ（屋根型）、フラットタイプ、円筒型、三角錐型などが挙げられる。なお、水素ガス含有飲料用紙パックの注出口には、例えばキャップ、プルタブの開封機構等を適宜に設けてもよい。
【００５６】
一方、水素ガス含有飲料用パウチの形状も、用途・目的などに応じて適宜決定すればよく、スタンディングパウチ、非スタンディングパウチ等の何れであってもよい。また、包装形態も特に制限されず、通常のガゼット袋の他、サイドガゼット袋や平袋など各種のものを使用することができる。さらに、水素ガス含有飲料用パウチの注出口には、例えばスパウト等の開封機構を設けてもよく、開封するための切欠部を設けてもよい。
【００５７】
なお、水素ガス含有飲料用容器（紙パックおよびパウチを含む）の注出口にキャップ、スパウト等の開封機構を設ける場合、これらの開封機構を構成する材料としては、水素ガスの漏出が抑制される材料であることが好ましく、例えばアルミニウムなどの金属製であることが特に好ましい。
【００５８】
本実施形態に係る水素ガス含有飲料用容器は、以下のようにして製造することができる。例えば、水素ガス含有飲料用紙パックを製造する場合、前述した可撓性包装材料１を、まず所定の形状に裁断する。次いで、所定の折り曲げ線に沿って折り曲げ、これにより形成された端部の重なり部分を適当な接着剤またはシーラント層のヒートシールにより接着し、所定の形状に成形された水素ガス含有飲料用紙パックを得ることができる。
【００５９】
一方、本実施形態に係る水素ガス含有飲料用パウチを製造するには、前述した可撓性包装材料２を、まず所定の形状に裁断する。次いで、所望により底面用フィルム（好ましくは可撓性包装材料２で構成される）を折り込み、またスパウトなどの開封機構を載置した後、シーラント層２８のヒートシール性を利用して、袋状となるように端部をヒートシールしたり、適当な接着剤を用いて製袋したりすることにより、所定の形状に成形された水素ガス含有飲料用パウチを得ることができる。
【００６０】
なお、水素ガス含有飲料用容器の製造工程には、後述する水素ガス含有飲料が充填される工程が含まれていてもよい。
【００６１】
このようにして得られる水素ガス含有飲料用容器、水素ガス含有飲料用紙パックおよび水素ガス含有飲料用パウチは、前述した可撓性包装材料を用いて成形されているため、例えば容器の製造工程、特に成形工程における折り曲げなどにおいて金属層に微小なクラックが生じたとしても、水素ガスの漏出を抑制することができる。そのため、得られる容器に水素ガス含有飲料を充填したときに、水素ガス濃度を高い値に維持することができる。
【００６２】
〔容器詰水素ガス含有飲料〕
本実施形態に係る容器詰水素ガス含有飲料は、上記の水素ガス含有飲料用容器、水素ガス含有飲料用紙パックまたは水素ガス含有飲料用スパウト付きパウチ（以下、「水素ガス含有飲料用容器等」という。）に水素ガス含有飲料を充填してなるものである。
【００６３】
本実施形態を適用し得る飲料としては、飲用水のほか、緑茶飲料や紅茶飲料等の茶系飲料、野菜飲料、果汁飲料、コーヒー飲料、炭酸飲料、機能性飲料、酢含有飲料、スポーツドリンク、ニアウォーター、乳酸菌飲料等が挙げられる。飲用水としては、飲用に適した水であれば特に制限されず、例えば、純水、硬水、軟水、イオン交換水等のほか、これらの水を脱気処理した脱気水等が挙げられる。
【００６４】
本実施形態に用いられる水素ガス含有飲料は、水素ガス濃度が０．１〜７ｐｐｍであることが好ましく、特に０．３〜５ｐｐｍであることが好ましい。水素ガス濃度が０．１ｐｐｍ以上であると、水素ガス含有飲料が十分な還元力を有し、また夏ばて予防効果なども期待できる。一方、水素ガスの濃度が７ｐｐｍ以下であると、水における水素ガスの飽和濃度と大きく乖離しないため水素ガスを十分に飲料中に保持することができる。
【００６５】
水素ガス含有飲料は、原料となる上記飲料に水素ガスを含有させることによって製造することができる。水素を含有させる方法は、水素の加圧、液体水素の添加、原料となる飲料への水素の微細気泡や水素吸蔵金属の添加、アルカリ金属の直接溶解、水の電気分解などにより発生する水素を利用するなどの方法を用いることができる。
【００６６】
このようにして得られた水素ガス含有飲料を、上記の水素ガス含有飲料用容器等に充填することにより、本実施形態に係る容器詰水素ガス含有飲料を製造することができる。得られる容器詰水素ガス含有飲料は、流通・販売過程や飲用前の取扱い時に起こる凹みや折れにより容器にクラックが生じたとしても、水素ガスの漏出を抑制することができる。これにより、容器詰水素ガス含有飲料は、賞味期限内の水素ガス濃度を高い値に維持することができ、また賞味期限の延長も可能になる。さらに、上記の容器詰水素ガス含有飲料は、可撓性容器に充填されているため流通・販売過程における取り扱いが容易になる。
【００６７】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００６８】
例えば、可撓性包装材料における積層の順序は、金属層が樹脂基材と無機物層との間に存在しないように積層すればよい。すなわち、第１の実施形態においては、印刷層および樹脂層を除くと樹脂基材１２／無機物層１３／金属層１１／紙基材１４の順序として説明したが、金属層／樹脂基材／無機物層／紙基材や金属層／紙基材／樹脂基材／無機物層といった順序で積層されていてもよい。
【実施例】
【００６９】
以下、実施例等を示すことにより本発明をさらに詳細に説明するが、本発明はこれらの実施例等に何ら限定されるものではない。
【００７０】
〔実施例１〕
金属層としてのアルミニウム層を備え、以下の層構成を有するアルミフィルム（細川洋行社製）を１４．７ｃｍ×１３ｃｍに裁断した。
＝アルミフィルムの層構成＝
括弧内の数値は厚さを表す。
ＰＥＴ（１２μｍ）／ポリエチレン（１５μｍ）／アルミニウム（７μｍ）／ポリエチレン（１５μｍ）／直鎖低密度ポリエチレン（ＬＬＤＰＥ）（３０μｍ）
【００７１】
裁断したアルミフィルムについて、図３に示すようにクラック形成処理を行った。すなわち、直径１．５ｃｍ程度の円筒状の２本の棒を、それぞれの棒の先端をフィルム端部から５ｃｍ内側に位置させ、２本の棒を巻き込むようにしてフィルム屈曲させた（図３における（１））。次いで、２本の棒を、フィルムに対して手で固定しながらフィルム中央部方向に動かし（同（２））、次いで元に戻す（同（３））という一連の動作を５０秒間で１００回繰り返した。その後、最初の２本の棒の方向と略直交する方向（同（４））にて２本の棒を巻き込み、一連の動作を同様に行い（同（５））、フィルムにクラックを形成した（同（６））。
【００７２】
一方、樹脂基材層としてのポリエチレンテレフタレート（ＰＥＴ）層と、無機物層としての酸化ケイ素蒸着層とを備え、以下の層構成を有するシリカ蒸着フィルム（凸版印刷社製，製品名「ＧＬフィルム」）を１２．５ｃｍ×１０．４ｃｍに裁断した。
＝シリカ蒸着フィルムの層構成＝
括弧内の数値は厚さを表す。
ＧＬ−ＲＤ１２（１２μｍ）（凸版印刷社製，ＰＥＴ層および酸化ケイ素蒸着層を有する）／延伸ナイロン（ＯＮＹ）（１５μｍ）／無延伸ポリプロピレン（ＣＰＰ）（５０μｍ）
【００７３】
クラックを形成したアルミフィルムと、裁断したシリカ蒸着フィルムとを、アルミフィルムのＬＬＤＰＥ層およびシリカ蒸着フィルムのＣＰＰ層が互いに接するようにして積層し、ヒートシールすることにより、アルミフィルムにクラック形成処理が行われた可撓性包装材料を得た。得られた可撓性包装材料を２枚用い、シリカ蒸着フィルム側が内側になるようにして２枚を重ね合わせ、３辺をヒートシールして製袋し、水素ガス含有飲料用容器を得た。
【００７４】
市販のミネラルウォーターを卓上水素水生成機（エコモ・インターナショナル社製，製品名「Aquela blue MEH-1500」）に供して水素水を得た。得られた水素水に含まれる水素ガス濃度を溶存水素濃度計（東亜ディーケーケー社製，製品名「ＤＨ−３５Ａ」）にて測定し、その結果に基づき水素ガス濃度を１．３０ｐｐｍに調整した後、２００ｍＬを上記水素ガス含有飲料用容器に充填し、ヘッドスペースが無いようにヒートシールして密封することにより、容器詰水素ガス含有飲料を製造した。
【００７５】
得られた容器詰水素ガス含有飲料（サンプル）を２５℃で１週間保存した後、水素ガス含有飲料に含まれる水素ガス濃度を溶存水素濃度計（東亜ディーケーケー社製，製品名「ＤＨ−３５Ａ」）にて測定した。結果を表１に示す。
【００７６】
〔実施例２〕
シリカ蒸着フィルムに替えて、以下の層構成を有するアルミナ蒸着フィルム（凸版印刷社製，製品名「ＧＸフィルム」）を用いた他は、実施例１と同様にして、容器詰水素ガス含有飲料を製造し２５℃１週間保存後の水素ガス濃度を測定した。結果を表１に示す。
＝アルミナ蒸着フィルムの層構成＝
括弧内の数値は厚さを表す。
ＧＸ−Ｐ−Ｆ１２（１２μｍ）（凸版印刷社製，ＰＥＴ層および酸化アルミニウム蒸着層を有する）／ＯＮＹ（１５μｍ）／ＣＰＰ（５０μｍ）
【００７７】
〔比較例１〕
シリカ蒸着フィルムに替えて、以下の層構成を有するアルミ蒸着フィルム（東レ社製）を用い、クラック形成したアルミフィルムのＬＬＤＰＥ層およびアルミ蒸着フィルムの直鎖低密度ポリエチレン（ＬＬＤＰＥ）層が互いに接するようにして積層した以外は、実施例１と同様にして、容器詰水素ガス含有飲料を製造し２５℃１週間保存後の水素ガス濃度を測定した。結果を表１に示す。
＝アルミ蒸着フィルムの層構成＝
括弧内の数値は厚さを表す。
ＶＭ−ＰＥＴ（１２μｍ）（東レ社製，ＰＥＴ層およびアルミニウム蒸着層を有する）／ドライラミネート（ＤＬ）／ＬＬＤＰＥ（８０μｍ）
【００７８】
〔比較例２〜５，参考例〕
表１に示す蒸着フィルムまたはアルミフィルムを１４．７ｃｍ×１３ｃｍに裁断し、包装材料として用いた。２枚の包装材料をＣＰＰ層（またはＬＬＤＰＥ層）が内側となるようにして２枚を重ね合わせ、３辺をヒートシールして水素ガス含有飲料用容器を得た。これら以外は実施例１と同様にして、水素ガス濃度を１．３０ｐｐｍに調整した水素水を充填してヘッドスペースが無いように密封し、２５℃１週間保存後の水素ガス濃度を測定した。結果を表１に示す。
【００７９】
【表１】
2015209255.tif 000003
【００８０】
表１に示すように、実施例で得られた容器詰水素ガス含有飲料は、アルミフィルム（におけるアルミニウム層）にクラックが形成されていても、水素ガスの漏出が抑制されており、クラックが形成されていない参考例と同程度の水素ガス残存率を有していた。一方、無機物層を備えていない比較例１〜２、および金属層を備えていない比較例３〜５の容器詰水素ガス含有飲料は、水素ガスの漏出が十分に抑制できなかった。
【００８１】
〔実施例３〕
１４．７ｃｍ×１３ｃｍに裁断したアルミフィルム（細川洋行社製、層構成は前述）と、１２．５ｃｍ×１０．４ｃｍに裁断したシリカ蒸着フィルム（凸版印刷社製，製品名「ＧＬフィルム」，層構成は前述）とを、アルミフィルムのＬＬＤＰＥ層およびシリカ蒸着フィルムのＣＰＰ層が互いに接するようにして積層し、ヒートシールすることにより、可撓性包装材料を得た。得られた可撓性包装材料を２枚用い、シリカ蒸着フィルム側が内側になるようにして２枚を重ね合わせ、３辺をヒートシールして製袋した。得られた製袋品について、図３に示すようにクラック形成処理を行い、クラック形成された水素ガス含有飲料用容器を得た。
【００８２】
得られた水素ガス含有飲料用容器（クラック形成処理済）について、実施例１と同様に、水素ガス濃度を１．３０ｐｐｍに調整した水素水２００ｍＬを充填し、ヘッドスペースが無いようにヒートシールして密封することにより、容器詰水素ガス含有飲料を製造した。得られた容器詰水素ガス含有飲料（サンプル）を２５℃で１週間保存した後、水素ガス含有飲料に含まれる水素ガス濃度を溶存水素濃度計（東亜ディーケーケー社製，製品名「ＤＨ−３５Ａ」）にて測定した。結果を表２に示す。
【００８３】
〔実施例４，比較例６〜７〕
シリカ蒸着フィルムに替えて、アルミナ蒸着フィルム（凸版印刷社製，製品名「ＧＬフィルム」，層構成は前述）、アルミ蒸着フィルム（東レ社製，層構成は前述）、またはアルミフィルム（細川洋行社製，層構成は前述）を１２．５ｃｍ×１０．４ｃｍに裁断し、１４．７ｃｍ×１３ｃｍに裁断したアルミフィルムと積層した以外は、実施例３と同様にして可撓性包装材料を製造した。かかる可撓性包装材料を用いてクラック形成された水素ガス含有飲料用容器を得た後、水素ガス濃度１．３０ｐｐｍに調整した水素水２００ｍＬを充填し、ヘッドスペースがないように密封して、２５℃１週間保存後の水素ガス濃度を測定した。結果を表２に示す。
【００８４】
〔実施例５〕
以下の層構成を有するシリカ・アルミナ混合蒸着フィルム（東洋紡社製）を、１４．７ｃｍ×１３ｃｍに裁断した。
＝シリカ・アルミナ混合蒸着フィルムの層構成＝
括弧内の数値は厚さを表す。
エコシアールＶＮ５０７（１５μｍ）（東洋紡社製，ＯＮＹ層およびシリカ・アルミナ混合蒸着層を有する）／ドライラミネート（ＤＬ）／ＬＬＤＰＥ（４０μｍ）
【００８５】
アルミフィルム（細川洋行社製，層構成は前述）を１２．７ｃｍ×１１．０ｃｍに裁断し、シリカ・アルミナ混合蒸着フィルムのＬＬＤＰＥ層およびアルミフィルムのＬＬＤＰＥ層が互いに接するようにして積層し、ヒートシールすることにより、可撓性包装材料を得た。得られた可撓性包装材料を２枚用い、アルミフィルム側が内側になるようにして２枚を重ね合わせ、３辺をヒートシールして製袋した。得られた製袋品について、実施例３と同様にして、クラック形成処理を行い、水素ガス濃度１．３０ｐｐｍに調整した水素水２００ｍＬを充填し、ヘッドスペースがないように密封して、２５℃１週間保存後の水素ガス濃度を測定した。結果を表２に示す。
【００８６】
〔実施例６〕
アルミフィルムに替えて、以下の構成を有するアルミ合金フィルム（細川洋行社製）を使用した以外は、実施例３と同様にして可撓性包装材料を製造した。かかる可撓性包装材料を用いてクラック形成された水素ガス含有飲料用容器を得た後、水素ガス濃度１．３０ｐｐｍに調整した水素水２００ｍＬを充填し、ヘッドスペースがないように密封して、２５℃１週間保存後の水素ガス濃度を測定した。結果を表２に示す。
＝アルミ合金フィルムの層構成＝
括弧内の数値は厚さを表す。
ＰＥＴ（１２μｍ）／ドライラミネート／アルミニウム合金（７μｍ）／ドライラミネート／ＬＬＤＰＥ（６０μｍ）
【００８７】
〔比較例８〕
シリカ蒸着フィルムを用いず、１４．７ｃｍ×１３ｃｍに裁断したアルミフィルム（細川洋行社製，層構成は前述）のみを用いて製袋した以外は、実施例３と同様にして、クラック形成された水素ガス含有飲料用容器を得た後、水素ガス濃度１．３０ｐｐｍに調整した水素水２００ｍＬを充填し、ヘッドスペースがないように密封して、２５℃１週間保存後の水素ガス濃度を測定した。結果を表２に示す。
【００８８】
〔比較例９〕
シリカ蒸着フィルムを用いず、１４．７ｃｍ×１３ｃｍに裁断したアルミ合金フィルム（細川洋行社製，層構成は前述）のみを用いて製袋した以外は、実施例３と同様にして、クラック形成された水素ガス含有飲料用容器を得た後、水素ガス濃度１．３０ｐｐｍに調整した水素水２００ｍＬを充填し、ヘッドスペースがないように密封して、２５℃１週間保存後の水素ガス濃度を測定した。結果を表２に示す。
【００８９】
【表２】
2015209255.tif 000004
【００９０】
表２に示すように、実施例で得られた容器詰水素ガス含有飲料は、製袋後にクラック形成を行っても、水素ガスの漏出が良好に防止されていた。一方、無機物層に替えてアルミ蒸着層を用いた比較例５、アルミフィルム２枚の積層体を用いて製袋した比較例７、アルミフィルム１枚のみで製袋した比較例８、およびアルミ合金フィルム１枚のみで製袋した比較例９は、いずれも水素ガス漏出防止効果が十分でなかった。
【産業上の利用可能性】
【００９１】
本発明に係る可撓性包装材料、水素ガス含有飲料用容器、水素ガス含有飲料用紙パックおよび水素ガス含有飲料用パウチは、水素ガス含有飲料の包装材料または容器に好適に用いられる。また、本発明に係る容器詰水素ガス含有飲料は、水素ガスの漏出が防止され、流通・販売過程や飲用時における取り扱いが容易な水素ガス含有飲料として好適である。
【符号の説明】
【００９２】
１，２…包装材料
１１，２１…金属層
１２，２２…樹脂基材
１３，２３…無機物層
１４…紙基材
【図１】
2015209255.tif 000005
【図２】
2015209255.tif 000006
【図３】
2015209255.tif 000007
【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
樹脂基材と、前記樹脂基材の少なくとも一方の面側に積層された無機物層と、前記樹脂基材および前記無機物層の間には存在しない金属層とを備えた可撓性包装材料を用いて成形された水素ガス含有飲料用容器であって、
前記金属層は、少なくともアルミニウムを含有し、
前記無機物層は、ケイ素酸化物、アルミニウム酸化物、マグネシウム酸化物、カルシウム酸化物、ケイ素窒化物、アルミニウム窒化物、ケイ素酸窒化物およびアルミニウム酸窒化物からなる群より選択される１種または２種以上で形成される
ことを特徴とする水素ガス含有飲料用容器。
【請求項２】
前記無機物層は、前記樹脂基材の少なくとも一方の面側に形成された蒸着層であることを特徴とする請求項１に記載の水素ガス含有飲料用容器。
【請求項３】
前記金属層の厚さは、５〜１４μｍであることを特徴とする請求項１または２に記載の水素ガス含有飲料用容器。
【請求項４】
さらに紙基材を備えたことを特徴とする請求項１〜３のいずれか一項に記載の水素ガス含有飲料用容器。
【請求項５】
水素ガス含有飲料用パウチである請求項１〜３のいずれか一項に記載の水素ガス含有飲料用容器。
【請求項６】
水素ガス含有飲料用紙パックである請求項４に記載の水素ガス含有飲料用容器。
【請求項７】
請求項１〜６のいずれか一項に記載の水素ガス含有飲料用容器に、水素ガスを含有する飲料が充填されてなる容器詰水素ガス含有飲料。
【請求項８】
請求項１〜６のいずれか一項に記載の水素ガス含有飲料用容器に、水素ガスを含有する飲料を充填することを特徴とする容器詰水素ガス含有飲料の製造方法。
【請求項９】
請求項１〜６のいずれか一項に記載の水素ガス含有飲料用容器に、水素ガスを含有する飲料を充填することを特徴とする水素ガス含有飲料の水素ガス濃度低下抑制方法。